(57)【要約】【課題】水素を含む非単結晶シリコン膜にレーザ照射をすることで多結晶シリコン膜を形成するに際し、水素の突沸に起因するアブレーションを起こさせずに、厚膜（〜数μｍ）をレーザアニールにより結晶化することのできる薄膜半導体装置の製造方法を提供することにある。【解決手段】水素を含み、且つその水素含有量が１％以下である非単結晶シリコン膜０３にレーザ光０５を照射するか、又は、水素を含む非単結晶シリコン膜０３ａに熱処理を施して水素含有量を１％以下に低減した非単結晶シリコン膜０３にレーザ光０５を照射することで多結晶シリコン膜０４を形成する。【選択図】      図１
2006261182.tif 000002
【特許請求の範囲】
【請求項１】
水素を含み、且つその水素の含有量が１％以下である非単結晶シリコン膜にレーザ光を照射することで多結晶シリコン膜を形成することを特徴とする薄膜半導体装置の製造方法。
【請求項２】
水素を含む非単結晶シリコン膜に熱処理を施して水素の含有量を１％以下に低減した後、この非単結晶シリコン膜にレーザ光を照射することで多結晶シリコン膜を形成することを特徴とする薄膜半導体装置の製造方法。
【請求項３】
請求項２に記載の薄膜半導体装置の製造方法において、
上記熱処理は５００℃を超える温度で行われることを特徴とする薄膜半導体装置の製造方法。
【請求項４】
水素を含み、且つその水素の含有量が１％以下である非単結晶シリコン膜を形成した後、熱処理を施すことなくレーザ光を照射することで多結晶シリコン膜を形成することを特徴とする薄膜半導体装置の製造方法。
【請求項５】
請求項１又は４に記載の薄膜半導体装置の製造方法において、
上記非単結晶シリコン膜を形成する工程において、形成中に５００℃以下の熱処理を施すことを特徴とする薄膜半導体装置の製造方法。
【発明の詳細な説明】
【技術分野】
【０００１】
本発明は、薄膜太陽電池、ＴＦＴ（Ｔｈｉｎ  Ｆｉｌｍ  Ｔｒａｎｓｉｓｔｏｒ；薄膜トランジスタ）用基板等の半導体素子基板や半導体素子（以下、これらを薄膜半導体装置と総称する）を製造する方法に関する。
【背景技術】
【０００２】
近年、非導電性の異種基板、例えばガラス基板などの上に結晶シリコン膜を形成する研究が盛んに行なわれている。この異種基板上に形成した結晶シリコン膜の用途は広く、ＴＦＴ、薄膜太陽電池などに用いることができる。
【０００３】
薄膜太陽電池は、安価な基板上に低温プロセスで良好な結晶性をもつ結晶シリコン膜を形成し、これを光電変換装置に用いて、低コスト化と高性能化を図るものである。この結晶シリコン膜を太陽電池に用いることによって、非晶質シリコンからなる太陽電池で問題となっている光劣化が観測されず、さらに非晶質シリコンからなる太陽電池では感度のない、長波長光をも電気的エネルギーに変換することができる。この技術は太陽電池のみならず、光センサなどの光電変換素子への応用も可能であると期待されている。
【０００４】
この結晶シリコン膜からなる太陽電池には、一般的にプラズマＣＶＤ法によって直接、結晶シリコン膜を堆積させる手法が用いられている。この手法によって、基板上に低温で結晶シリコン膜を形成できることが知られており、低コスト化に有効であるとされている。
【０００５】
このプラズマＣＶＤ法においては、形成条件を、水素でシラン系原料ガスを１５倍程度以上に希釈し、プラズマ反応室内圧力を１０ｍＴｏｒｒ〜１０Ｔｏｒｒ、基板温度を１５０℃〜５５０℃、望ましくは４００℃以下の範囲内とすることにより成膜する。これによって、結晶シリコン膜が基板上に形成される。しかし、この方法では結晶粒径は高々数μｍで膜厚以上に粒径を大きくすることは困難である。その上、この方法では基板上から柱状の結晶が成長するが、その結晶内部には欠陥が多く存在し、結晶の質としてもさほど良いものではない。また、発電機能の根幹を担うｉ層は、素子構造最適化のためにドーピングを行なうと品質が急激に低下する。これらのことから、光電変換素子としては低コスト化に有利なシングルセルで１０％を大きく上回る効率を達成することは困難であった。また、多結晶シリコンとしては、移動度が１０cm2／Ｖｓを超えることが困難であった。
【０００６】
一方、レーザの走査によって結晶シリコンを形成する試みも種々検討されており、連続波レーザを用いる方法が特開平２００１−３５１８６３号公報（特許文献１）に開示されている。この方法は異種基板上に非晶質シリコンを形成し、帯状の連続光源を走査することで多結晶シリコンに熔融・結晶化するもので、走査方向に長い結晶粒を成長させることを可能としている。
【０００７】
この連続波レーザを用いて結晶化を行なう場合、Ｎｄ：ＹＡＧやＮｄ：ＹＶＯ4等の固体レーザを用いることが試みられている。これら固体レーザを用いることで、ランニングコストを大幅に低下させると同時に品質の高い多結晶シリコンを形成することが可能となった。
【０００８】
上記したように、従来、非晶質シリコンに連続波（ＣＷ）レーザ光を照射して結晶化する方法が提案されており、この方法では連続発振するＮｄ：ＹＡＧもしくはＮｄ：ＹＶＯ4レーザの第二高調波を照射する。この方法はディスプレイ用ＴＦＴ基板向けに開発が進められている。従って、表面にはＭＯＳＦＥＴを形成することから平坦であることが求められており、固体レーザ光を用いることで非常に平坦にできることが報告されている（例えば、非特許文献１）。
【０００９】
また、光吸収層を用いてＹＡＧレーザの基本波で加熱する方法が提案されている。この方法を用いることで上記第二高調波を用いる方法よりも効率良く大粒径多結晶シリコン膜が得られるとされている（例えば、非特許文献２）。
【００１０】
さらに特開平２００３−６８６４４号公報（特許文献２）には、複数のパルスレーザを用いてシリコン膜を融解、結晶化させる方法について開示されている。この方法は、第１のパルスレーザで一旦融解、結晶化させた箇所に、第２の弱いパルスレーザ光を照射することで、結晶粒を横方向に成長させ、且つこの工程を横方向にずらしながら反復して実施することで、横方向に長い結晶を成長させることを可能としたものである。
【特許文献１】特開平２００１−３５１８６３号公報
【特許文献２】特開平２００３−６８６４４号公報
【非特許文献１】電子情報通信学会論文誌ｖｏｌ．ｊ８５−ｃＮｏ．８（２００２）ｐ６０１
【非特許文献２】第６３回応用物理学関係連合講演会  講演予稿集（２００２．９新潟大学）第二分冊２６ａ−Ｇ−６（ｐ７８０）
【発明の開示】
【発明が解決しようとする課題】
【００１１】
上記の方法はＴＦＴ用の多結晶シリコン膜に応用することを目的として開発が進められている。ＴＦＴ用の多結晶シリコン膜は製造コストの観点から１ｍ角以上のガラス基板上に形成することが一般的である。そして、そのためには、このような大面積基板上に均一に非晶質シリコン膜を低コストに形成する必要がありＰＥ−ＣＶＤ（Ｐｌａｓｍａ  ｅｎｈａｎｃｅｄ−ｃｈｅｍｉｃａｌ  ｖａｐｏｒ  ｄｅｐｏｓｉｔｉｏｎ）法、Ｃａｔ−ＣＶＤ（Ｃａｔａｌｉｔｉｃ−ｃｈｅｍｉｃａｌ  ｖａｐｏｒ  ｄｅｐｏｓｉｔｉｏｎ）法等で水素化した非晶質シリコン膜（水素化非晶質シリコン膜）を形成することが一般的である。水素化非晶質シリコン膜をプリカーサ膜として使用する場合、膜中に水素量が多いとレーザ照射中に水素が突沸する。従って、ＰＥ−ＣＶＤ法を用いて水素化非晶質シリコン膜を形成する場合は脱水素処理を行った後にレーザアニールを行うことが一般的である。ＴＦＴ用の多結晶シリコン膜は厚さ５０nm〜１００nm程度の膜であることから、水素の含有量そのものが少ない。従って、ＲＴＡ（Ｒａｐｉｄ  ｔｈｅｒｍａｌ  ａｎｎｅａｌｉｎｇ）等の熱処理である程度まで濃度を低減することで水素の突沸は防ぐことが可能である。このことから、非晶質シリコン膜が含有している水素量とレーザアニール結晶化時に及ぼす影響について定量的な検討はこれまでに行われてこなかった。
【００１２】
しかしながら、太陽電池等、厚膜（〜数μｍ）をレーザアニールによる結晶化で形成する場合には、膜中の水素の量が非常に重要となる。結晶化する非晶質シリコン膜の膜厚が厚くなるに従って、膜中の水素量は増大する上、水素が抜けるまでの時間が長くなることによる。これらの理由により、通常、ＴＦＴ用の多結晶シリコン膜に用いる非晶質シリコン膜の形成条件で形成した膜を結晶化させようとすると、水素の突沸に起因するアブレーション（膜が飛んでなくなる現象）や、表面に多数の凹凸が生じ、電子デバイスとして使用することが不可能であった。
【００１３】
そこで、本発明の目的は、上記課題を解決し、水素を含む非単結晶シリコン膜にレーザ照射をすることで多結晶シリコン膜を形成するに際し、水素の突沸に起因するアブレーションを起こさせずに、厚膜（〜数μｍ）をレーザアニールにより結晶化することのできる薄膜半導体装置の製造方法を提供することにある。
【課題を解決するための手段】
【００１４】
上記目的を達成するため、本発明は、次のように構成したものである。
【００１５】
請求項１の発明に係る薄膜半導体装置の製造方法は、水素を含み、且つその水素の含有量（水素含有量）が１％以下である非単結晶シリコン膜にレーザ光を照射することで多結晶シリコン膜を形成することを特徴とする。
【００１６】
この請求項１の方法によれば、非単結晶シリコン膜の水素含有量が１％であるため、この非単結晶シリコン膜にレーザ光を照射することで、所望する高効率薄膜太陽電池等の作製に必要な厚膜（数μｍ）を、水素の突沸に起因するアブレーションなしに、レーザアニールにより結晶化させて多結晶シリコン膜を形成することができる。
【００１７】
なお、ここで非単結晶シリコン膜とは、非晶質シリコン膜、微結晶シリコン膜、結晶粒径の小さい（結晶粒径：数μｍ以下）多結晶シリコン膜のことを総称するものである。
【００１８】
請求項２の発明に係る薄膜半導体装置の製造方法は、水素を含む非単結晶シリコン膜に熱処理を施して水素の含有量を１％以下に低減した後、この非単結晶シリコン膜にレーザ光を照射することで多結晶シリコン膜を形成することを特徴とする。
【００１９】
この請求項２の方法によれば、非単結晶シリコン膜の水素の含有量が１％を超える場合であっても取り扱うことができ、これを熱処理して水素含有量を１％以下に低減した後、この非単結晶シリコン膜にレーザ光を照射することで、高効率薄膜太陽電池等の作製に必要な厚膜（数μｍ）をアブレーションなしにレーザアニールにより結晶化させることができる。
【００２０】
請求項３の発明は、請求項２に記載の薄膜半導体装置の製造方法において、上記熱処理は５００℃を超える温度で行われることを特徴とする。
【００２１】
この請求項３の特徴によれば、高効率薄膜太陽電池を作製するに必要な膜厚である２μｍを結晶化させる場合についても、例えば６００℃、７００℃で熱処理した膜についてはアブレーションを起こすことなく、ラテラル結晶化（横方向に進行する凝固）することができる（図４）。
【００２２】
なお、この熱処理は、６００℃以上で行われることがより好ましい。
【００２３】
請求項４の発明に係る薄膜半導体装置の製造方法は、水素を含み、且つその水素の含有量が１％以下である非単結晶シリコン膜を形成した後、熱処理を施すことなくレーザ光を照射することで多結晶シリコン膜を形成することを特徴とする。
【００２４】
Ｃａｔ−ＣＶＤ法によれば、基板温度や触媒温度、触媒−基板間距離によって水素量をコントロールすることが可能であり、水素含有量が１％以下である非単結晶シリコン膜を得ることが可能である。この非単結晶シリコン膜は既に素含有量が１％以下であることから、熱処理を施すことなく直ちにレーザ光の照射を行い、所望する結晶粒径の大きい多結晶シリコン膜に結晶化させることができる。
【００２５】
請求項５の発明は、請求項１又は４に記載の薄膜半導体装置の製造方法において、上記非単結晶シリコン膜を形成する工程において、形成中に５００℃以下の熱処理を施すことを特徴とする。
【００２６】
かかる熱処理を非単結晶シリコン膜の形成中に施すことにより、水素量１％以下の非単結晶シリコン膜を得ることが可能である。
【００２７】
＜発明の要点＞
本発明において、水素化非晶質シリコンの形成方法にはＣａｔ−ＣＶＤ法を用いることが望ましい。
【００２８】
Ｃａｔ−ＣＶＤ法は、原料ガス分子と触媒線との接触によって原料ガスを分解する。製膜は数Ｐａ程度の圧力で行うことが一般的である。この圧力領域では原料ガス分子は数回は触媒線に衝突することとなり、原料分解効率がよい。ＳｉＨ4を原料に用いる場合、原料ガスの解離によって水素ラジカルが多量に生成される。また、希釈ガスに用いている水素が解離することでも水素ラジカルが生成される。水素化非晶質シリコン膜を形成する上で、膜中の水素を減らすには水素ラジカルが膜の表面の水素を引き抜くことが必要であるとされており、Ｃａｔ−ＣＶＤ法は低水素量の水素化非晶質シリコン膜を形成するに有利である。
【００２９】
Ｃａｔ−ＣＶＤ法では、基板温度や触媒温度、触媒−基板間距離によって水素量をコントロールすることが可能である。この方法では水素量１％以下まで、製膜条件によって制御可能である。
【００３０】
さまざまな水素量と膜厚の試料についてレーザアニールを行った結果、高効率薄膜太陽電池を作製するに必要な膜厚である２μｍを結晶化させるには、１％以下の水素量であることが必要であることを見出した。
【００３１】
水素濃度を１％以下とした場合、レーザアニールによる結晶化後の結晶性についても違いがあった。水素量を１％以下とした場合は、それ以上の場合と比較して顕著に結晶粒径が大きくなった。非晶質シリコン中の水素濃度が多い膜ではレーザ照射中に脱離する水素の量が多い。従ってシリコン融液中に過冷度が大きい場所が多数存在することとなり、その箇所が結晶核として結晶化が進行する確率が高くなる。多数の結晶核から結晶化が進行することで結晶粒径が小さくなる。水素量が１％を切るとシリコン融液が凝固を始める時点で大部分の水素が融液から脱離しており、急激に結晶粒径が大きくなることを見出した。
【００３２】
結晶粒径が大きくできることは、多結晶シリコン膜を半導体デバイスとして使用するうえでは重要である。多結晶シリコン膜中に存在する結晶粒界は少数キャリアに対しては再結合中心、多数キャリアに対してはキャリアの走行を阻害する障壁として機能する。従って、プリカーサ膜中の水素量を１％以下とすることで、高品質なＴＦＴ用の多結晶シリコン膜及び太陽電池用の多結晶シリコン膜等の薄膜半導体装置を形成することが可能となる。
【００３３】
また、ＰＥ−ＣＶＤ法を用いて形成した水素化非晶質シリコン膜を形成することも可能である。ＰＥ−ＣＶＤ法を用いた場合は、１％を切る水素量の膜を形成することが困難である。しかしながら１％以上の水素濃度である非晶質シリコン膜をプリカーサとして使用する場合においても、熱処理を行うことで１％以下の水素濃度とすることが可能である。この場合についても上記と同様の効果があり、水素濃度１％以上含んだものと比較して顕著な効果があることを見出した。
【００３４】
本発明は具体的には次のように構成される。
【００３５】
（１）水素を含む非単結晶シリコン膜にレーザ光を照射することで多結晶シリコン膜を形成する方法において、非単結晶シリコン膜中に含まれる水素含有量が１％以下である薄膜半導体装置の製造方法。
【００３６】
（２）上記非単結晶シリコン膜は製膜後に熱処理を施すものである薄膜半導体装置の製造方法。
【００３７】
（３）上記熱処理の温度が５００℃以上である薄膜半導体装置の製造方法。
【００３８】
（４）非単結晶シリコン膜を形成した後、熱処理を施すことなくレーザ光の照射を行い、多結晶シリコン膜に結晶化させる方法において、非単結晶シリコン膜中に含まれる水素含有量が１％以下である薄膜半導体装置の製造方法。
【００３９】
（５）上記（１）〜（４）の非単結晶シリコン膜を形成する工程において、形成中に５００℃以下の熱処理を施す薄膜半導体装置の製造方法。
【発明の効果】
【００４０】
本発明によれば、次のような優れた効果が得られる。
【００４１】
請求項１の発明によれば、水素を含む非単結晶シリコン膜にレーザ光を照射することで多結晶シリコン膜を形成するに際し、非単結晶シリコン膜の水素含有量が１％であるため、所望する高効率薄膜太陽電池等の作製に必要な膜厚（数μｍ）を、水素の突沸に起因するアブレーションなしに、レーザアニールにより結晶化させて多結晶シリコン膜を形成することができる。
【００４２】
請求項２の発明によれば、水素を含む非単結晶シリコン膜に熱処理を施して水素含有量を１％以下に低減した後、この非単結晶シリコン膜にレーザ光を照射することで多結晶シリコン膜を形成するので、非単結晶シリコン膜の水素含有量が１％を超える場合であっても取り扱うことができ、これを熱処理して水素含有量を１％以下に低減した後、この非単結晶シリコン膜にレーザ光を照射することで、高効率薄膜太陽電池等の作製に必要な厚膜（数μｍ）をアブレーションなしにレーザアニールにより結晶化させることができる。
【００４３】
請求項３の発明によれば、水素を含む非単結晶シリコン膜に施す上記熱処理を５００℃を超える温度、好ましくは６００℃以上で行うので、高効率薄膜太陽電池を作製するに必要な膜厚である２μｍを結晶化させる場合についても、アブレーションを起こすことなく、ラテラル結晶化（横方向に進行する凝固）することができる。
【００４４】
請求項４、５の発明によれば、水素を含み、且つその水素含有量が１％以下である非単結晶シリコン膜を形成した後、熱処理を施すことなくレーザ光の照射を行い、多結晶シリコン膜に結晶化させる。従って、例えばＣａｔ−ＣＶＤ法によって水素含有量が１％以下である非単結晶シリコン膜を得ておくことで、その後に熱処理を施すことなくレーザ光の照射を行い、所望する高効率薄膜太陽電池等の作製に必要な厚膜（数μｍ）を、水素の突沸に起因するアブレーションなしに、レーザアニールにより結晶化させることができる。
【発明を実施するための最良の形態】
【００４５】
以下、本発明の実施の形態について説明する。なお、以下の実施形態は本発明の一例を示すものであり、本発明はこれらに限定されるものではない。
【００４６】
［実施形態１］
図１（ａ）に示すように、ガラス基板０１上に、レーザアニール時のシリコン膜への不純物拡散を防止する熱緩衝層として酸化シリコン膜（ＳｉＯ2膜）０２を形成する。これはＰＥ−ＣＶＤ法を用いて例えば１μｍ形成する。原料ガスには窒素希釈のＳｉＨ4とＮ2Ｏガスを使用する。
【００４７】
その上部にＣａｔ−ＣＶＤ法を用いて、図１（ａ）に示すように、水素含有量が１％よりも多い、例えば水素含有量が７．４％である非晶質シリコン膜０３ａを２００nm〜２μｍの範囲で形成する。原料ガスにはＳｉＨ4ガスとＨ2ガスを用いる。
【００４８】
次に、図１（ｂ）に示すように、この水素含有量が１％以上である非晶質シリコン膜０３ａに対し、５００℃より高い温度、例えば６００℃、７００℃で熱処理をそれぞれ３０分行うことで脱水素処理を行う。これにより、非晶質シリコン膜０３ａの水素含有量を１％以下に低減する。
【００４９】
次に、図１（ｃ）に示すように、この水素含有量が１％以下となった非晶質シリコン膜０３に対し、レーザ光０５を照射し、相対的に矢印Ｘ方向に走査して融解、結晶化を行うことで、多結晶シリコン膜０４を形成する。その際、非晶質シリコン膜０３が２００nm〜２μｍと厚いのにも関わらず、その水素含有量が１％以下となっているため、水素の突沸に起因するアブレーションを起こさせずに、多結晶シリコン膜０４に結晶化させることができる。
【００５０】
［実施形態２］
図２（ａ）に示すように、ガラス基板０１上に酸化シリコン膜（ＳｉＯ2膜）０２を、ＰＥ−ＣＶＤ法を用いて例えば１μｍ形成する。原料ガスには窒素希釈のＳｉＨ4とＮ2Ｏガスを使用する。
【００５１】
その上部にＣａｔ−ＣＶＤ法を用いて、水素含有量が１％以下の非晶質シリコン膜０３を１００nm〜２μｍの範囲で形成する。原料ガスにはＳｉＨ4ガスとＨ2ガスを用いる。
【００５２】
次に、図２（ｂ）に示すように、この水素含有量が１％以下の非晶質シリコン膜０３に対し、レーザ光０５を照射し、相対的に矢印Ｘ方向に走査して融解・結晶化を行うことで、多結晶シリコン膜０４を形成する。その際、非晶質シリコン膜０３が１００nm〜２μｍと厚いのにも関わらず、その水素含有量が１％以下となっているため、水素の突沸に起因するアブレーションを起こさせずに、多結晶シリコン膜０４に結晶化させることができる。
【００５３】
［試作例１］
上記実施形態１の試作例について述べる。
【００５４】
図１（ａ）に示すように、アルミノシリケートガラスから成るガラス基板０１上に酸化シリコン膜（ＳｉＯ2膜）０２を１μｍ形成した。酸化シリコン膜０２はＰＥ−ＣＶＤ法を用いて形成した。原料ガスには窒素希釈のＳｉＨ4とＮ2Ｏガスを使用した。その上部にＣａｔ−ＣＶＤ法を用いて、非晶質シリコン膜０３を２００nm〜２μｍの範囲で形成した。原料ガスにはＳｉＨ4ガスとＨ2ガスを用い、基板温度は４５０℃、圧力は１Ｐａ、触媒線は１，８００℃に加熱して製膜した。この時、形成した非晶質シリコン膜０３中に含まれる水素量をＦＴ−ＩＲで定量したところ７．４％であることが判った（膜厚２μｍのものにつき図３参照）。
【００５５】
この水素含有量が７．４％である非晶質シリコン膜０３ａに対し、レーザ光を照射したところ、すべての膜厚でアブレーションした。レーザ処理はＣＷ発振するＮｄ：ＹＶＯ4レーザを用いた。
【００５６】
一方、試作例として、上記水素含有量が７．４％である非晶質シリコン膜０３ａについて、５００℃、６００℃、７００℃の熱処理をそれぞれ３０分行うことで脱水素処理（図１（ｂ）参照）を行った。それらの膜について水素量をＦＴ−ＩＲを用いて定量したところ、５００℃で熱処理したサンプル（比較例１）は水素含有量が５％、６００℃で熱処理したサンプル（実施例１）は水素含有量が０．６％、７００℃で熱処理したサンプル（実施例２）は水素含有量が０．０６％であった（膜厚２μｍのものにつき図３参照）。なお、７００℃で熱処理したサンプル（実施例２）については固相で結晶化が進行しており、ラマンスペクトルにおいて５２０cm-1付近に鋭いピークが認められた。
【００５７】
これらのサンプルについてレーザ処理を行った。すなわち図１（ｃ）に示すように、これら水素含有量が５％のサンプル（比較例１）、０．６％のサンプル（実施例１）、０．０６％のサンプル（実施例２）の非晶質シリコン膜０３に対し、それぞれレーザ光０５を照射し、相対的に矢印Ｘ方向に走査して多結晶シリコン膜０４を形成した。
【００５８】
この場合、２００nm〜２μｍの膜厚について、６００℃で熱処理した膜（実施例１）、７００℃で熱処理した膜（実施例２）については、アブレーションを起こすことなく、ラテラル結晶化（横方向に進行する凝固）が確認できた（図４）。しかし、５００℃で熱処理した膜（比較例１）については、どの膜厚についてもアブレーションを起こした（図５）。
【００５９】
図３に、膜厚２μｍの場合における熱処理前後の水素含有量の変化と、結晶化及びアブレーションの程度を示す。膜厚２μｍの非晶質シリコン膜０３について、熱処理前は水素含有量が７．４％であったものが、５００℃、６００℃、７００℃の熱処理をそれぞれ３０分行うことで、水素含有量が５％、０．６％、０．０６％と低減し、これに伴って、その後のレーザ処理による結晶化の改善と、アブレーションの低減が図れることが分かる。特に、水素含有量を０．０６％とした場合、アブレーションは皆無となっている。
【００６０】
［試作例２］
上記実施形態２の試作例について述べる。
【００６１】
ガラス基板０１上に試作例１と同様の条件で酸化シリコン膜０２を形成した。この上部に、水素含有量が０．５％（実施例３）、０．８％（実施例４）、１％（実施例５）、１．３％（比較例２）、１．７％（比較例３）、２％（比較例４）の非晶質シリコン膜０３を、１００nm、５００nm、２μｍの膜厚で形成した。
【００６２】
これらの膜について試作例１と同様のレーザ処理を行って結晶化した。その結果、膜厚２μｍの膜については１％以下の水素量の場合、アブレーションを起こすことなく結晶化させることが可能であった。膜厚１００nm、５００nmの膜については、すべての水素量の膜について結晶化可能であった。膜厚１００nm、５００nmの膜についてＥＢＳＤ（Ｅｌｅｃｔｒｏｎ  ｂａｃｋｓｃａｔｔｅｒｅｄ  ｄｉｆｆｒａｃｔｉｏｎ）測定を実施した結果、１％を切る水素濃度の膜（実施例３〜５）を結晶化させた場合について結晶粒径の顕著な増大が認められた（図６参照）。
【００６３】
図６は、この試作例２における、膜厚１００nmにおける水素量と結晶粒径の関係を示すグラフである。水素含有量が１％以下になると急激に結晶粒面積が大きくなることが分かる。
【００６４】
［試作例３］
上記実施形態１でＰＥ−ＣＶＤ法を用いた試作例について述べる。
【００６５】
ガラス基板０１上に試作例１と同様の酸化シリコン膜０２を形成した。その上部にＰＥ−ＣＶＤ法を用いて非晶質シリコン膜０３を２μｍ形成した。ＰＥ−ＣＶＤ法の製膜は原料ガスにＳｉＨ4とＨ2の混合ガスを用い、圧力を１３３Ｐａに固定した。ＲＦ電力は５Ｗで製膜を実施した。
【００６６】
製膜したサンプルについて水素量をＳＩＭＳ分析で定量した結果、水素量は６．２％であった。
【００６７】
これについても熱処理による脱水素処理を行った。熱処理は５００℃、６００℃、７００℃で３０分行った。
【００６８】
これらのサンプルについて試作例１と同様のレーザ光の照射を行ったところ、６００℃、７００℃で熱処理を行ったサンプル（実施例６、７）はアブレーションを起こさず横方向の結晶化が可能であった。
【００６９】
また、これらのサンプルについてＳＩＭＳ分析による水素量の同定を行ったところ、熱処理温度５００℃のもの（比較例５）は水素含有量４．３％、６００℃のもの（実施例６）では水素含有量０．７％、７００℃のもの（実施例７）では水素含有量０．０３％であった。
【図面の簡単な説明】
【００７０】
【図１】本発明の第一の実施形態における薄膜半導体装置の製造方法を示す図である。
【図２】本発明の第二の実施形態における薄膜半導体装置の製造方法を示す図である。
【図３】本発明の実施例における、膜厚２μｍにおける熱処理温度による水素量の変化及び熱処理温度とレーザ照射後の膜の状態を示すグラフである。
【図４】本発明の実施例におけるレーザ照射後の表面を示す図面代用写真である。
【図５】本発明の比較例におけるレーザ照射後の表面を示す図面代用写真である。
【図６】本発明の試作例２における、膜厚１００nmにおける水素量と結晶粒径の関係を示すグラフである。
【符号の説明】
【００７１】
０１  ガラス基板（アルミノシリケートガラス）
０２  酸化シリコン膜（ＳｉＯ2膜）
０３ａ  非晶質シリコン膜
０３  非晶質シリコン膜
０４  多結晶シリコン膜
０５  レーザ光
【図１】
2006261182.tif 000003
【図２】
2006261182.tif 000004
【図３】
2006261182.tif 000005
【図６】
2006261182.tif 000006
【図４】
2006261182.tif 000007
【図５】
2006261182.tif 000008